(57)【特許請求の範囲】
【請求項１】
転炉での溶銑の脱炭精錬において発生したスラグ及び溶銑の予備脱燐処理において発生したスラグのうちの少なくとも何れか１種の燐を含有する製鋼スラグを、炭素、珪素、アルミニウムのうちの１種以上を含有する還元剤を用いて還元処理して、燐を０．５質量％以上且つマンガンを０．５質量％以上含有する高燐高マンガン銑鉄を回収する第１の工程と、
前記第１の工程の還元処理によって燐含有量が低下したスラグを製銑工程または製鋼工程でのＣａＯ源としてリサイクルする第２の工程と、
前記第１の工程で回収した高燐高マンガン銑鉄を、媒溶剤としてフッ素化合物を用いることなく処理後のスラグの塩基度（質量％ＣａＯ／質量％ＳｉＯ2）が０．５以上１．０以下となるようにＣａＯ源及び酸素源を供給して、処理後の溶銑中マンガン濃度が０．４質量％以下となるまで脱マンガン処理する第３の工程と、
前記第３の工程の脱マンガン処理により生成したスラグを、脱マンガン処理で使用した処理容器から排出する第４の工程と、
前記第４の工程により、脱マンガン処理時に生成したスラグが処理容器から排出された後の処理容器内の溶銑に対して、脱燐反応に必要とする酸素ガス換算の全酸素源のうちの４０体積％以上の酸素ガスを上吹きランスから溶銑に吹き付けて供給するとともに、脱燐反応に必要とするＣａＯ源のうちの４０質量％以上のＣａＯ源を前記上吹きランスを通じて酸素ガスとともに溶銑に吹き付けて供給し、処理後の溶銑中燐濃度が０．１０質量％以下となるまで脱燐処理する第５の工程と、
前記第５の工程により溶銑中燐濃度が０．１０質量％以下となるまで脱燐処理された溶銑を製鋼工程にリサイクルする第６の工程と、
前記第５の工程の脱燐処理で生成したスラグを回収して燐酸資源原料とする第７の工程と、
を有することを特徴とする、製鋼スラグからの鉄及び燐の回収方法。
【請求項２】
前記第１の工程における還元処理前の製鋼スラグの塩基度（質量％ＣａＯ／質量％ＳｉＯ2）が１．６〜３．０であることを特徴とする、請求項１に記載の製鋼スラグからの鉄及び燐の回収方法。
【請求項３】
前記第１の工程で回収する高燐高マンガン銑鉄が炭素を３質量％以上含有することを特徴とする、請求項１または請求項２に記載の製鋼スラグからの鉄及び燐の回収方法。
【請求項４】
前記第４の工程により、処理容器から排出されたスラグを回収し、回収したスラグを溶銑の転炉脱炭精錬でのマンガン源としてリサイクルすることを特徴とする、請求項１ないし請求項３の何れか１項に記載の製鋼スラグからの鉄及び燐の回収方法。
【請求項５】
前記第７の工程で回収するスラグの燐酸（Ｐ2Ｏ5）濃度が１５質量％以上、マンガン酸化物濃度が１０質量％以下であることを特徴とする、請求項１ないし請求項４の何れか１項に記載の製鋼スラグからの鉄及び燐の回収方法。
【請求項６】
前記第７の工程で回収するスラグの燐酸（Ｐ2Ｏ5）濃度が１５質量％以上、マンガン酸化物濃度が８質量％以下であることを特徴とする、請求項１ないし請求項４の何れか１項に記載の製鋼スラグからの鉄及び燐の回収方法。
【請求項７】
前記第７の工程で回収するスラグ中の主要な燐含有化合物がＣａ3(ＰＯ4)2であり、該Ｃａ3(ＰＯ4)2はＭｎＯ及びＦｅＯを固溶していないことを特徴とする、請求項１ないし請求項６の何れか１項に記載の製鋼スラグからの鉄及び燐の回収方法。
【請求項８】
前記第２の工程におけるスラグのリサイクル先が、鉄鉱石の焼結工程または高炉での溶銑製造工程であることを特徴とする、請求項１ないし請求項７の何れか１項に記載の製鋼スラグからの鉄及び燐の回収方法。
【請求項９】
前記第２の工程におけるスラグのリサイクル先が、製鋼精錬工程における溶銑の予備脱燐処理または転炉での溶銑の脱炭精錬であることを特徴とする、請求項１ないし請求項７の何れか１項に記載の製鋼スラグからの鉄及び燐の回収方法。
【請求項１０】
前記第１の工程で回収した高燐高マンガン銑鉄と高炉から出銑された溶銑とを混合して混合した後の溶銑の燐濃度を０．５〜２．０質量％、マンガン濃度を２．０質量％以下に調整し、その後、前記第３の工程から前記第７の工程までを行うことを特徴とする、請求項１ないし請求項９の何れか１つに記載の製鋼スラグからの鉄及び燐の回収方法。
【請求項１１】
請求項１ないし請求項４の何れか１項に記載の製鋼スラグからの鉄及び燐の回収方法における第７の工程で回収されたスラグからなる燐酸肥料用原料であって、該燐酸肥料用原料中の燐酸（Ｐ2Ｏ5）濃度が１５質量％以上、マンガン酸化物濃度が１０質量％以下であり、且つ、燐酸肥料用原料中の主要な燐含有化合物がＣａ3(ＰＯ4)2であることを特徴とする、燐酸肥料用原料。
【発明の詳細な説明】
【技術分野】
【０００１】
本発明は、製鋼精錬工程において発生する溶銑の脱燐スラグや転炉脱炭精錬スラグなどの燐を含有する製鋼スラグから鉄及び燐を回収し、鉄及び燐の回収された製鋼スラグを製銑工程または製鋼工程にリサイクルするとともに、回収した鉄及び燐を資源として有効活用するための、製鋼スラグからの鉄及び燐の回収方法に関し、並びに、この回収方法によって製鋼スラグから回収される燐酸肥料用原料に関する。
【背景技術】
【０００２】
鉄鉱石の成分に起因して、高炉で溶製される溶銑（「高炉溶銑」とも呼ぶ）には燐（Ｐ）が含有される。燐は鋼材にとって有害成分であるので、従来から、鉄鋼製品の材料特性向上のために、製鋼工程において脱燐処理が行われている。この脱燐処理においては、溶銑中或いは溶鋼中の燐は、一般的に、酸素ガスや酸化鉄などの酸素源によって酸化されてＰ2Ｏ5となり、その後、生成したＰ2Ｏ5がＣａＯを主成分とするスラグ中へと固定されることによって除去されている。溶銑中或いは溶鋼中の燐を酸素ガスによって酸化する際には鉄も酸化され、酸素源として酸化鉄を使用しない場合であっても、スラグ中には鉄も酸化鉄の形態で含有される。尚、溶銑の予備脱燐処理とは、溶銑を転炉にて脱炭精錬する前に、予め溶銑中の燐を除去する処理のことである。
【０００３】
ところで、燐鉱石の枯渇問題や、中国、アメリカなどの燐鉱石の囲い込みのために、燐資源が高騰しており、鉄鋼精錬工程において発生する製鋼スラグ中の燐が貴重な燐資源として見直されている。しかしながら、高炉から出銑される溶銑中の燐濃度は０．１質量％程度であるため、従来の一般的な溶銑の予備脱燐処理や転炉脱炭精錬で生成される製鋼スラグ中のＰ2Ｏ5濃度は高々５質量％程度であり、燐酸資源としての活用先がほとんど無く、これらの製鋼スラグは、従来、路盤材などの土工用材料などとして鉄鋼製造工程の系外に排出されており、スラグ中の燐及び鉄は回収されることはなかった。
【０００４】
近年、環境対策及び省資源の観点から、製鋼スラグのリサイクル使用を含めて、製鋼スラグの発生量を削減することが実施されている。例えば、予備脱燐処理された溶銑の転炉脱炭精錬において発生したスラグ（転炉脱炭精錬において発生するスラグを「転炉スラグ」という）を、造滓剤用のＣａＯ源及び鉄源として、鉄鉱石の焼結工程を経て高炉にリサイクルすることや、溶銑予備処理工程のＣａＯ源としてリサイクルすることなどが行われている。
【０００５】
予備脱燐処理された溶銑（「脱燐溶銑」ともいう）、特に鉄鋼製品の燐濃度レベルまで予備脱燐処理された脱燐溶銑の転炉脱炭精錬において発生する転炉スラグは、燐をほとんど含有せず、このスラグを高炉へリサイクルすることに起因する溶銑の燐濃度の増加（ピックアップ）を危惧する必要はない。しかしながら、予備脱燐処理時に発生するスラグや、予備脱燐処理されていない溶銑（「通常溶銑」ともいう）或いは予備脱燐処理されていても脱燐処理後の燐濃度が鉄鋼製品の燐濃度レベルまで低下していない脱燐溶銑の転炉脱炭精錬で発生する転炉スラグのように、燐を含有するスラグでは、高炉に酸化物の形態でリサイクルされた燐が、高炉内で還元されて溶製される溶銑の燐含有量を増加させ、その結果、溶銑からの脱燐の負荷が増加するという悪循環に陥る。
【０００６】
そこで、燐を含有する製鋼スラグのリサイクルについては、特に還元精錬を伴う工程へのリサイクルについては、溶銑での燐濃度のピックアップを防止するべく、製鋼スラグから燐を除去する方法或いは製鋼スラグ中の燐を回収する方法など、種々の提案がなされている。尚、予備脱燐処理などの酸化精錬へのリサイクルの場合にも、脱燐剤としての機能が既に燐を含有することから損なわれ、リサイクルされる量は限られる。
【０００７】
例えば、特許文献１には、クロム鉱石の溶融還元製錬工程と、該溶融還元製錬によって溶製された含クロム溶銑の転炉脱炭精錬工程との組み合わせによってステンレス溶鋼を溶製する際に、前記含クロム溶銑の脱燐処理により発生した脱燐スラグに炭材を加えて加熱し、脱燐スラグに気化脱燐処理を施し、気化脱燐処理後の脱燐スラグを前記溶融還元製錬工程にリサイクルする技術が開示されている。
【０００８】
特許文献２には、燐を含有する溶融または半溶融状態の製錬スラグに炭材を添加して、減圧下で酸素を上吹きして、スラグ中の燐を気化除去する技術が開示されている。
【０００９】
特許文献３には、溶融状態の高炉スラグと、溶融状態の転炉スラグとを混合し、この混合スラグ中に、炭素、珪素、マグネシウムの１種以上を添加すると同時に、酸素ガスを吹き込んで、混合スラグ中の燐酸化物を還元して燐蒸気とし、且つ、混合スラグ中の硫黄をＳＯ2とし、これらを揮発させて燐及び硫黄の少ないスラグとし、このスラグを高炉または転炉にリサイクルする技術が開示されている。
【００１０】
特許文献４には、脱燐スラグに炭材を添加し、１４５０℃以上１７００℃未満に加熱してスラグ中の燐を溶銑側へ除去・回収し、脱燐スラグを再生する技術が開示されている。
【００１１】
また、特許文献５には、アルカリ金属炭酸塩を主成分とする造滓剤を用いた、溶銑または溶鋼の脱燐処理で生成する脱燐スラグを、水及び炭酸ガスで処理してアルカリ金属リン酸塩を含む抽出液を得て、該抽出液にカルシウム化合物を添加して、燐を燐酸カルシウムとして析出させて分離回収する技術が開示されている。
【先行技術文献】
【特許文献】
【００１２】
【特許文献１】特開２００４−１４３４９２号公報
【特許文献２】特開平９−３１６５１９号公報
【特許文献３】特開昭５５−９７４０８号公報
【特許文献４】特開２００２−６９５２６号公報
【特許文献５】特開昭５６−２２６１３号公報
【発明の概要】
【発明が解決しようとする課題】
【００１３】
しかしながら、上記従来技術には以下の問題点がある。
【００１４】
即ち、特許文献１では、脱燐スラグは、燐が気化脱燐により除去されてリサイクル可能となるが、気化脱燐した燐は回収されておらず、燐資源の確保という観点からは効果的なリサイクル方法とはいえない。同様に、特許文献２でも、燐を資源として回収することができないうえに、減圧が必要であり設備費も高くなる。
【００１５】
特許文献３では、燐含有スラグである転炉スラグに、転炉スラグとほぼ同量の高炉スラグを混合させているが、近年、高炉スラグは、廃棄物ではなく、土木・建築資材として利用価値の高い資源と位置づけられており、このような高炉スラグを転炉スラグの希釈用として使用することは経済的には不利である。
【００１６】
特許文献４は、スラグ中の燐を溶銑側へ回収する段階までの開示はなされているものの、その後、溶銑中に回収・濃化した燐をどのように処理するかまでは言及していない。
【００１７】
また、特許文献５は湿式処理であり、湿式処理の場合、処理に必要な薬品が高価であるのみならず、大掛かりな処理設備が必要であり、設備費及び運転費ともに高価となる。
【００１８】
本発明は上記事情に鑑みてなされたもので、その目的とするところは、脱燐スラグや転炉スラグなどの燐を含有する製鋼スラグを製銑工程及び製鋼工程にリサイクルするにあたり、該スラグの含有する燐の溶銑及び溶鋼への影響を防止するべく、前記製鋼スラグから予め燐及び鉄を安価に回収するとともに、回収した燐及び鉄をそれぞれ資源として有効活用することのできる、製鋼スラグからの鉄及び燐の回収方法を提供することであり、更にこの回収方法によって製鋼スラグから回収される燐酸肥料用原料を提供することである。
【課題を解決するための手段】
【００１９】
上記課題を解決するための本発明の要旨は以下のとおりである。
（１）  転炉での溶銑の脱炭精錬において発生したスラグ及び溶銑の予備脱燐処理において発生したスラグのうちの少なくとも何れか１種の燐を含有する製鋼スラグを、炭素、珪素、アルミニウムのうちの１種以上を含有する還元剤を用いて還元処理して、燐を０．５質量％以上且つマンガンを０．５質量％以上含有する高燐高マンガン銑鉄を回収する第１の工程と、前記第１の工程の還元処理によって燐含有量が低下したスラグを製銑工程または製鋼工程でのＣａＯ源としてリサイクルする第２の工程と、前記第１の工程で回収した高燐高マンガン銑鉄を、媒溶剤としてフッ素化合物を用いることなく処理後のスラグの塩基度（質量％ＣａＯ／質量％ＳｉＯ2）が０．５以上１．０以下となるようにＣａＯ源及び酸素源を供給して、処理後の溶銑中マンガン濃度が０．４質量％以下となるまで脱マンガン処理する第３の工程と、前記第３の工程の脱マンガン処理により生成したスラグを、脱マンガン処理で使用した処理容器から排出する第４の工程と、前記第４の工程により、脱マンガン処理時に生成したスラグが処理容器から排出された後の処理容器内の溶銑に対して、脱燐反応に必要とする酸素ガス換算の全酸素源のうちの４０体積％以上の酸素ガスを上吹きランスから溶銑に吹き付けて供給するとともに、脱燐反応に必要とするＣａＯ源のうちの４０質量％以上のＣａＯ源を前記上吹きランスを通じて酸素ガスとともに溶銑に吹き付けて供給し、処理後の溶銑中燐濃度が０．１０質量％以下となるまで脱燐処理する第５の工程と、前記第５の工程により溶銑中燐濃度が０．１０質量％以下となるまで脱燐処理された溶銑を製鋼工程にリサイクルする第６の工程と、前記第５の工程の脱燐処理で生成したスラグを回収して燐酸資源原料とする第７の工程と、を有することを特徴とする、製鋼スラグからの鉄及び燐の回収方法。
（２）  前記第１の工程における還元処理前の製鋼スラグの塩基度（質量％ＣａＯ／質量％ＳｉＯ2）が１．６〜３．０であることを特徴とする、上記（１）に記載の製鋼スラグからの鉄及び燐の回収方法。
（３）  前記第１の工程で回収する高燐高マンガン銑鉄が炭素を３質量％以上含有することを特徴とする、上記（１）または上記（２）に記載の製鋼スラグからの鉄及び燐の回収方法。
（４）  前記第４の工程により、処理容器から排出されたスラグを回収し、回収したスラグを溶銑の転炉脱炭精錬でのマンガン源としてリサイクルすることを特徴とする、上記（１）ないし上記（３）の何れか１項に記載の製鋼スラグからの鉄及び燐の回収方法。
（５）  前記第７の工程で回収するスラグの燐酸（Ｐ2Ｏ5）濃度が１５質量％以上、マンガン酸化物濃度が１０質量％以下であることを特徴とする、上記（１）ないし上記（４）の何れか１項に記載の製鋼スラグからの鉄及び燐の回収方法。
（６）  前記第７の工程で回収するスラグの燐酸（Ｐ2Ｏ5）濃度が１５質量％以上、マンガン酸化物濃度が８質量％以下であることを特徴とする、上記（１）ないし上記（４）の何れか１項に記載の製鋼スラグからの鉄及び燐の回収方法。
（７）  前記第７の工程で回収するスラグ中の主要な燐含有化合物がＣａ3(ＰＯ4)2であり、該Ｃａ3(ＰＯ4)2はＭｎＯ及びＦｅＯを固溶していないことを特徴とする、上記（１）ないし上記（６）の何れか１項に記載の製鋼スラグからの鉄及び燐の回収方法。
（８）  前記第２の工程におけるスラグのリサイクル先が、鉄鉱石の焼結工程または高炉での溶銑製造工程であることを特徴とする、上記（１）ないし上記（７）の何れか１項に記載の製鋼スラグからの鉄及び燐の回収方法。
（９）  前記第２の工程におけるスラグのリサイクル先が、製鋼精錬工程における溶銑の予備脱燐処理または転炉での溶銑の脱炭精錬であることを特徴とする、上記（１）ないし上記（７）の何れか１項に記載の製鋼スラグからの鉄及び燐の回収方法。
（１０）  前記第１の工程で回収した高燐高マンガン銑鉄と高炉から出銑された溶銑とを混合して混合した後の溶銑の燐濃度を０．５〜２．０質量％、マンガン濃度を２．０質量％以下に調整し、その後、前記第３の工程から前記第７の工程までを行うことを特徴とする、上記（１）ないし上記（９）の何れか１つに記載の製鋼スラグからの鉄及び燐の回収方法。
（１１）  上記（１）ないし上記（４）の何れか１項に記載の製鋼スラグからの鉄及び燐の回収方法における第７の工程で回収されたスラグからなる燐酸肥料用原料であって、該燐酸肥料用原料中の燐酸（Ｐ2Ｏ5）濃度が１５質量％以上、マンガン酸化物濃度が１０質量％以下であり、且つ、燐酸肥料用原料中の主要な燐含有化合物がＣａ3(ＰＯ4)2であることを特徴とする、燐酸肥料用原料。
【発明の効果】
【００２０】
本発明によれば、溶銑の予備脱燐処理時に発生する脱燐スラグ及び転炉での溶銑の脱炭精錬において発生する転炉スラグのうちの少なくとも何れか１種の燐を含有する製鋼スラグを製銑工程または製鋼工程へリサイクルするにあたり、先ず、前記製鋼スラグ中の鉄酸化物、燐酸化物、マンガン酸化物を、高燐高マンガン銑鉄として還元・回収し、燐含有量の低下した製鋼スラグは製銑工程または製鋼工程におけるＣａＯ源としてリサイクルし、一方、回収した高燐高マンガン銑鉄は、脱マンガン処理によってマンガン濃度を低下した後に燐濃度が０．１０質量％以下となるまで脱燐処理し、該脱燐処理後の溶銑は鉄源として製鋼工程に供給し、高燐高マンガン銑鉄の脱燐処理時に生成するスラグは、燐資源として回収するに十分な程度にまで燐酸化物が濃縮されて燐資源として有効利用できるので、溶銑の燐濃度を上昇させる或いは脱燐剤としての機能を損なうなどの弊害をもたらすことなく、燐を含有していた製鋼スラグの製銑工程または製鋼工程へのリサイクルが実現され、同時に、製鋼スラグに含有される鉄、マンガン及び燐をそれぞれ資源として有効活用することが実現される。
【図面の簡単な説明】
【００２１】
【図１】高燐高マンガン銑鉄の脱燐試験で使用した脱燐処理設備の概略図である。
【図２】水準１４の脱燐処理後に得られるスラグの化合物組成をＸ線回折によって同定した結果を示す図である。
【図３】水準１５の脱燐処理後に得られるスラグの化合物組成をＸ線回折によって同定した結果を示す図である。
【発明を実施するための形態】
【００２２】
以下、本発明を詳細に説明する。
【００２３】
本発明者らは、溶銑の予備脱燐処理時に発生する脱燐スラグや、転炉での溶銑の脱炭精錬において発生する転炉スラグなどの燐を含有する製鋼スラグ（「燐含有製鋼スラグ」とも呼ぶ）を、脱燐剤（Ｐ2Ｏ5を固定するためのＣａＯ）や造滓剤としてのＣａＯ源として製銑工程または製鋼工程でリサイクル使用するに際し、製鋼スラグに含有される燐は高炉の還元雰囲気下では還元されて溶銑に移行し、溶銑中の燐濃度が上昇することから、先ず、この製鋼スラグに含有される燐の、高炉から出銑される溶銑への影響を解消することを検討した。つまり、リサイクルする前に製鋼スラグから燐を除去する方法を検討した。
【００２４】
燐含有製鋼スラグには、燐はＰ2Ｏ5なる酸化物で含有されており、また、一般的に製鋼スラグはＣａＯ及びＳｉＯ2を主成分としており、燐は、カルシウム（Ｃａ）及び珪素（Ｓｉ）に比較して酸素との親和力が弱いことから、燐含有製鋼スラグを、炭素、珪素、アルミニウムなどで還元すれば、燐含有製鋼スラグ中のＰ2Ｏ5は容易に還元されることが分かった。この場合、燐含有製鋼スラグには、鉄がＦｅＯやＦｅ2Ｏ3の形態の酸化物（以下、まとめて「ＦｅXＯ」と記す）で含有されており、これらの鉄酸化物は酸素との親和力が燐と同等であるので、燐含有製鋼スラグを、炭素、珪素、アルミニウムなどで還元すると、同時に製鋼スラグ中のＦｅXＯも還元される。更に、製鋼スラグにはマンガンがＭｎＯやＭｎ2Ｏ3の形態の酸化物（以下、まとめて「ＭｎXＯ」と記す）で含有されており、マンガン酸化物も酸素との親和力が鉄や燐と同等であることから、製鋼スラグ中のＭｎXＯも同時に還元される。
【００２５】
燐やマンガンは鉄中への溶解度が高く、還元により生成した燐やマンガンは、還元により生成した鉄に迅速に溶解する。ここで、本発明は、燐含有製鋼スラグから燐を除去して燐含有量の低い製鋼スラグに改質することを目的としており、還元により生成した燐を製鋼スラグと迅速に分離するには、還元により生成した鉄が溶融状態になるように、高温下で還元することが望ましいことが分かった。つまり、還元により生成した鉄が溶融状態であれば、溶融した鉄はスラグと分離しやすく、還元によって生成した鉄の製鋼スラグからの分離が促進される。また、この溶融鉄に、生成した燐が溶解することで、燐の製鋼スラグからの分離も迅速化する。製鋼スラグを溶融状態にした場合には、燐を含有する鉄との分離が更に促進される。
【００２６】
この場合、生成される溶融鉄の融点が低いほど、溶融鉄とスラグとの分離が促進されることから、生成される溶融鉄に炭素を溶解させ、溶融鉄として溶銑を生成させることが好ましいことも分かった。具体的には、溶融鉄の炭素濃度が３質量％以上になると、溶融鉄つまり溶銑の液相線温度は１３００℃以下となることから、生成される溶融鉄の炭素濃度を３質量％以上確保することが好ましい。生成される溶融鉄に炭素を溶解させるには、炭素を還元剤として使用する、または、珪素やアルミニウムなどを還元剤とする場合には、炭素を製鋼スラグと共存させることにより、生成する溶融鉄は浸炭して自ずと燐やマンガンを高濃度で含有する溶銑（この溶銑を高炉溶銑と区別するために「高燐高マンガン溶銑」と呼ぶ）になる。
【００２７】
また、更なる調査により、製鋼スラグの還元処理においては、還元処理前の製鋼スラグの塩基度（質量％ＣａＯ／質量％ＳｉＯ2）も燐やマンガンの還元反応に影響することが分かってきた。一般的な転炉スラグの塩基度は３．０〜５．０程度であり、予備脱燐スラグの塩基度は、通常１．２〜２．５程度であり、最大でも３．０以下である。還元処理に供する製鋼スラグの塩基度が３．０より高い場合には、スラグの融点が高いために、１５５０℃以上の還元処理温度が必要であり、更には還元後の鉄とスラグとの分離も困難になってくることが分かった。高温での還元処理は炉体への負荷が大きくなることから、従って、塩基度が３．０より高い製鋼スラグの場合には、還元処理に供する製鋼スラグの塩基度が平均値で３．０以下となるように、転炉スラグと予備脱燐スラグとを混合することが好ましい。一方、製鋼スラグの塩基度が低いほど、還元処理温度を低くできることが分かったが、製鋼スラグの塩基度が低い場合には、製銑工程や製鋼工程にリサイクルした場合に、ＣａＯ源としての価値が低くなるため、還元処理に供する製鋼スラグの塩基度は平均値で１．６以上であることが好ましい。
【００２８】
還元処理後の製鋼スラグは、燐の含有量が低下しており、溶銑の燐濃度の上昇を招くことなく、脱燐剤や造滓剤のＣａＯ源として製銑工程及び製鋼工程でのリサイクル使用が可能となる。尚、上記の還元処理調査実験は、ロータリーキルン型の処理容器で行ったが、処理容器としては、製鋼スラグに熱を与えて還元処理できるものであればどのようなものでも構わない。ロータリーキルンの他には、例えば、アーク加熱方式の電気炉や、バーナー或いは酸素による加熱装置を有する転炉や鍋型の処理容器、誘導加熱炉、ＲＨＦ形式の処理容器などが挙げられる。
【００２９】
ところで、一般的に、燐含有製鋼スラグ中の燐と鉄との質量比（質量％Ｐ／質量％Ｆｅ）は０．００５〜０．０７５であり、一方、マンガンと鉄との質量比（質量％Ｍｎ／質量％Ｆｅ）は０．００５〜０．１５程度であるので、還元後の溶融鉄（高燐高マンガン溶銑）には燐が０．５〜７．５質量％、マンガンが０．５〜１５質量％程度含有される。これに対して、現在、高炉から出銑される高炉溶銑の燐含有量は０．１質量％程度である。従って、燐濃度が０．５〜７．５質量％程度の高燐高マンガン溶銑を、燐濃度が０．１質量％程度の高炉溶銑のレベルまで脱燐できない場合には、前記高燐高マンガン溶銑の利用は限られたものとなり、場合によっては製鉄用鉄源として利用できないことも起こり得る。
【００３０】
そこで、高炉溶銑を、合金鉄の添加によって、燐濃度が４．０質量％でマンガン濃度が４．０質量％（水準Ａ）、燐濃度が３．０質量％でマンガン濃度が３．０質量％（水準Ｂ）、燐濃度が２．０質量％でマンガン濃度が２．０質量％（水準Ｃ）、燐濃度が０．５質量％でマンガン濃度が０．５質量％（水準Ｄ）の４水準に調整し、この成分調整した高炉溶銑を高燐高マンガン溶銑の代替として使用し、現在、高炉溶銑の予備脱燐処理に使用されている脱燐処理設備を用いて脱燐試験を実施した。
【００３１】
図１に、脱燐試験で使用した脱燐処理設備の概略図を示す。図１において、符号１は、脱燐処理設備、２は溶銑、３はＣａＯ系脱燐剤または酸化鉄若しくはＣａＯ系脱燐剤と酸化鉄との混合物、４は、ＣａＯ系脱燐剤、５は溶銑鍋、６は台車、７は上吹きランス、８はインジェクションランス、９は貯蔵タンク、１０は貯蔵タンク、１１はホッパー、１２は原料搬送装置、１３はシュート、１４は生成スラグであり、燐及びマンガンの濃度が調整された溶銑２を収容した溶銑鍋５が、台車６に積載されて脱燐処理設備１に搬入されている。脱燐処理設備１には、溶銑鍋５の内部を上下移動可能な、上吹きランス７及びインジェクションランス８が設置されており、上吹きランス７からは、酸素ガス及びこの酸素ガスを搬送用ガスとして粉状のＣａＯ系脱燐剤４が上吹きランス７の先端から溶銑２に吹き付けられ、また、インジェクションランス８からは、窒素ガスや空気などを搬送用ガスとしてＣａＯ系脱燐剤や酸化鉄などが溶銑２に吹き込まれる（インジェクション）ように構成されている。更に、ホッパー１１と、原料搬送装置１２と、シュート１３とからなる原料供給設備が設置されており、この原料供給設備を用いて、ホッパー１１に収容された、ＣａＯ系脱燐剤または酸化鉄若しくはＣａＯ系脱燐剤と酸化鉄との混合物が溶銑鍋５の内部に上置き添加できるように構成されている。
【００３２】
この脱燐処理設備を用い、溶銑鍋内の２００トンの溶銑に対して、上吹きランスから酸素ガスを吹き付けると同時に、ＣａＯ源として粉状ＣａＯ系脱燐剤を吹き付け、一方、インジェクションランスからは窒素ガスを搬送用ガスとして粉状ＣａＯ系脱燐剤を吹き込み、燐濃度及びマンガン濃度を調整した高炉溶銑の脱燐処理を行った。尚、ＣａＯ系脱燐剤としては生石灰（ＣａＯ純分：９５質量％程度）のみを使用し、ホタル石などのフッ素化合物を混合しないものである。また、処理後の溶銑温度は１２７０〜１４００℃の範囲内に調整した。実験における主な結果を表１に示す。
【００３３】
【表１】
0005594183.tif 000002
【００３４】
表１に示すように、何れの水準においても投入する酸素原単位及びＣａＯ系脱燐剤原単位を制御することで、処理後の溶銑中燐濃度は０．１０質量％以下まで脱燐されることが分かった。この燐濃度であれば高炉溶銑と何ら遜色なく、製鋼用の鉄源として使用可能である。
【００３５】
一方、脱燐処理後のスラグ組成に着目すると、スラグ中のＰ2Ｏ5濃度は何れの水準でも高く、１９〜２６質量％にも濃縮されることが確認できた。しかし、脱燐処理と同時に脱マンガン反応も起こるため、スラグ中のＭｎXＯ濃度も比較的高位の１４〜１６質量％まで濃縮された。当該スラグを回収し、燐資源として活用する場合、ＭｎXＯ濃度が高いために相対的にＰ2Ｏ5濃度が低下し、付加価値が下がることや、例えば燐酸肥料としてこのスラグを活用する場合には、ＭｎXＯ濃度が高いために農作物の成長を阻害することが肥料試験により明らかとなった。
【００３６】
本発明者らは、回収したスラグを燐資源として活用すべく、高Ｐ2Ｏ5低ＭｎXＯのスラグを得るための方法について引き続き検討した。スラグ中のＰ2Ｏ5は、本来不安定なため、ＣａＯ源（ＣａＯ系脱燐剤）を添加することで３ＣａＯ・Ｐ2Ｏ5（Ｃａ3(ＰＯ4)2）の形態でスラグ中に存在しうる。一方、ＭｎXＯは、ＣａＯ源を添加せずともＭｎXＯとしてスラグ中に存在できる。従って、本発明者らは、先ず、高燐高マンガン溶銑に、ＣａＯ源を添加しないで、或いはスラグの塩基度を調整する程度の少量のＣａＯ源を添加しながら酸素源を供給して事前に脱マンガン処理を行い、脱マンガン処理で生成した高ＭｎXＯ濃度のスラグを排出した後に、更に、溶銑に対してＣａＯ源（ＣａＯ系脱燐剤）と酸素源とを供給して脱燐処理を行い、スラグ中のＰ2Ｏ5を濃縮させることで、高Ｐ2Ｏ5低ＭｎXＯスラグが得られるのではないかと考え、脱マンガン処理とその後の脱燐処理とを組み合わせた実験を行った。
【００３７】
実験は図１に示した脱燐処理設備を用いて先述の脱燐試験と同様の方法で実施した。即ち、脱マンガン処理時は上吹きランスより酸素ガスを溶銑に吹き付け、窒素ガスを搬送用ガスとしてインジェクションランスから、スラグの塩基度調整用のＣａＯ源として生石灰を吹き込んだ。また、シュートからの生石灰の上置き添加も併用した。但し、脱マンガン処理時において、生成されるスラグの塩基度（質量％ＣａＯ／質量％ＳｉＯ2）が高くなると、脱燐反応が起こるので、脱燐反応を抑制するために、生成されるスラグの塩基度が１．０以下になるように、生石灰の添加量を調整した。脱マンガン処理終了時の溶銑温度は１３００〜１５００℃の範囲で調整した。尚、この脱マンガン処理においても媒溶剤のＣａＯ源として生石灰のみを使用し、ＣａＯ源にホタル石などのフッ素化合物は混合していない。
【００３８】
脱マンガン処理の終了後、生成したスラグを溶銑鍋から排出し、その後、溶銑に対して脱燐処理を行った。
【００３９】
脱燐処理は、上吹きランスから酸素ガス及びＣａＯ源である粉状ＣａＯ系脱燐剤を溶銑に吹き付ける（上吹きランスからＣａＯ系脱燐剤などの粉体を溶銑に吹き付けることを「投射」という）とともに、インジェクションランスから窒素ガスを搬送用ガスとして粉状ＣａＯ系脱燐剤を吹き込んだ。また、シュートからのＣａＯ系脱燐剤及び酸化鉄の上置き添加も併用した。脱燐処理終了時の溶銑温度は１２７０〜１４００℃に調整した。尚、この脱燐処理においてもＣａＯ系脱燐剤として生石灰のみを使用し、ＣａＯ系脱燐剤にホタル石などのフッ素化合物は混合していない。
【００４０】
この実験の脱マンガン処理の結果を表２に示し、その後の脱燐処理の結果を表３に示す。実験水準として水準１〜１３まで実施した。
【００４１】
【表２】
0005594183.tif 000003
【００４２】
【表３】
0005594183.tif 000004
【００４３】
水準１では脱マンガン処理時のコスト低減を狙い、ＣａＯ源（生石灰）の添加量が少ない実験を行い、脱マンガン処理後のスラグの塩基度は０．４であった。しかし、水準１では、脱マンガン処理時のスラグの塩基度が低く、スラグの粘性が高くなり、脱マンガン処理中のスラグの噴出が大きかった。スラグが噴出すると鉄歩留まりの悪化や、搬送台車の故障などが懸念されることから、その後の水準２及び水準３では生石灰の添加量を増加して塩基度を高めた。水準２、３では、それぞれ脱マンガン処理後のスラグの塩基度は０．５０、０．６０であり、この条件であれば、大きなスラグ噴出は発生せず、脱マンガン処理を行うことができた。また、その後の脱燐処理においても溶銑中燐濃度を０．１０質量％以下に低減でき、脱燐処理後のスラグのＰ2Ｏ5濃度は高く、ＭｎXＯ濃度を低位とすることができた。
【００４４】
水準４では、脱燐処理において酸素ガス比率が３６体積％と低くなり、脱燐処理後の溶銑中燐濃度は０．１５質量％と高くなった。溶銑の燐濃度が高いため、この溶銑を製鋼工程で使用する場合には製造コスト増を招く。ここで、酸素ガス比率とは、脱燐反応に必要とする酸素源（酸素ガス、酸化鉄）を酸素ガスに換算し、酸素ガスに換算した全酸素源に対する上吹きランスから供給する酸素ガス量の比率（百分率）である。
【００４５】
水準４において、溶銑の燐濃度が高い理由を種々調査した結果、上吹きランスから供給する酸素ガスによって火点（上吹きランスからの酸素ガスの溶銑浴面での衝突位置）近傍に高温のＦｅXＯが形成され、このＦｅXＯと上吹きランスから供給する粉状のＣａＯ系脱燐剤とが反応して高脱燐効率が得られることが分かった。つまり、効率的な脱燐反応を推進させるには、上吹きランスから供給する酸素ガスの比率を或る程度高くすることが必要であり、水準４では酸素ガス比率が低すぎることが分かった。
【００４６】
この結果を踏まえ、水準５では酸素ガス比率を４０体積％として脱燐処理を実施した。その結果、脱燐処理後の溶銑中燐濃度を０．１０質量％以下まで低減することができた。この結果から、脱燐処理における酸素ガス比率は４０体積％以上が必要であることが確認できた。
【００４７】
水準６では、脱燐処理において上吹きランスからのＣａＯ系脱燐剤の投射比率が３３質量％と低く、脱燐処理後の溶銑中燐濃度が０．１６質量％と高くなった。ここで、ＣａＯ系脱燐剤の投射比率とは、脱燐反応に必要とするＣａＯ系脱燐剤の総添加量に対する上吹きランスから供給するＣａＯ系脱燐剤の添加量の比率（百分率）である。先述したように、燐濃度が０．１６質量％の溶銑は高炉溶銑に比較して燐濃度が高く、この溶銑を製鋼工程で使用する場合には製造コスト増を招くことから、製鉄用鉄源として利用することができない。そこで、脱燐反応向上のためには、上吹きランスからの粉状のＣａＯ系脱燐剤の供給を多くする必要があると考え、続く水準７では、上吹きランスからのＣａＯ系脱燐剤の投射比率を４０質量％とした。
【００４８】
その結果、水準７では、処理後の溶銑中燐濃度を０．１０質量％以下まで低減できた。この結果から、上吹きランスからのＣａＯ系脱燐剤の投射比率を４０質量％以上とする必要のあることが確認できた。また、水準７では、脱マンガン処理時に生成するスラグの塩基度を１．００としたが、脱マンガン処理時での脱燐反応は抑制されており、脱マンガン処理時の生成スラグの塩基度を１．０以下に調整することで、脱マンガン処理時の脱燐反応は抑制されることが確認できた。
【００４９】
水準８では脱マンガン処理後の溶銑中マンガン濃度が０．５０質量％であった。この溶銑を脱燐処理したところ、処理後の溶銑中燐濃度は０．０９６質量％まで下がったものの、生成するスラグのＭｎXＯ濃度が１１．６質量％と高位になった。このスラグを肥料試験に供したところ、農作物の成長阻害が見受けられた。前述した水準３で得られた脱燐処理後スラグのＭｎXＯ濃度は８．０質量％であり、この場合には農作物の成長阻害は認められなかった。水準３における脱マンガン処理後の溶銑中マンガン濃度は０．４質量％であったことから、脱マンガン処理後のマンガン濃度を０．４質量％以下とすれば、脱燐処理時に生成されるスラグを燐酸肥料用原料として使用できることが確認できた。
【００５０】
更に、スラグを燐酸肥料用原料として利用する場合でのスラグ中のＭｎXＯ濃度の上限を調べた。水準９では、脱マンガン処理後の溶銑を脱燐処理した結果、生成するスラグのＭｎXＯ濃度は１０．０質量％となった。このスラグを肥料試験に供したところ、わずかではあるが葉の黄化が発生したが、燐酸肥料としての効果は水準３と水準９とで差がなかった。尚、燐酸肥料中のＭｎXＯ濃度が高くなると、作物に施用したときに作物に成長障害が現れる可能性がある。これは、燐酸は主要肥料成分であるので、燐酸肥料の施用量は多く、燐酸と同時にマンガンの施用量が多くなるからである。
【００５１】
スラグ中のＭｎXＯ濃度の異なる水準３、水準８、水準９のスラグの肥料試験の結果から、ＭｎXＯ濃度が８．０質量％である水準３では、作物の成長障害は起こらず、燐酸肥料として有効であり、ＭｎXＯ濃度が１０．０質量％である水準９では、わずかな葉の黄化が発生したものの、成長障害はなく、一方、ＭｎXＯ濃度が１１．６質量％である水準８では、作物の成長障害が発生した。
【００５２】
これらの結果から、脱燐処理後のスラグのＭｎXＯ濃度が１０質量％以下であれば、このスラグを燐酸肥料用原料として利用可能であり、更に、脱燐処理後のスラグのＭｎXＯ濃度を８質量％以下とすれば、燐酸肥料としてより好ましいことが確認できた。
【００５３】
水準１０は、脱マンガン処理前の溶銑中燐濃度及びマンガン濃度をそれぞれ２質量％に調整し、水準１１は、脱マンガン処理前の溶銑中燐濃度及びマンガン濃度をそれぞれ３質量％に調整した試験である。水準１０及び水準１１ともに、脱燐処理後の溶銑中燐濃度は０．１０質量％以下であり、脱燐処理後のスラグも高Ｐ2Ｏ5低ＭｎXＯであった。しかし、特に水準１１においては、供給する酸素原単位やＣａＯ系脱燐剤原単位が非常に多く、処理時間が長くなることや、処理コストが高くなるという課題も残った。この結果から、脱マンガン処理前の溶銑の燐濃度及びマンガン濃度は２．０質量％以下が望ましい。脱マンガン処理前の溶銑の燐濃度及びマンガン濃度を２．０質量％以下に調整するには、還元処理で得られた高燐高マンガン銑鉄を高炉溶銑と混合すればよい。
【００５４】
水準１２では、脱マンガン処理前の溶銑中燐濃度及びマンガン濃度をそれぞれ０．５質量％とし、水準１３では、脱マンガン処理前の溶銑中燐濃度及びマンガン濃度をそれぞれ０．３質量％として実験を行った。脱燐処理後に得られるスラグのＰ2Ｏ5濃度は、水準１２では１５．３質量％、水準１３では１３．２質量％であった。肥料試験の結果、水準１２では肥料効果が認められたものの、水準１３はあまり効果が無かった。これらから、脱燐処理後のスラグのＰ2Ｏ5濃度は１５質量％以上であることが好ましく、そのためには脱マンガン処理前の溶銑中燐濃度は０．５質量％以上であることが必要である。
【００５５】
尚、高炉溶銑の予備脱燐処理に用いられるＣａＯ系脱燐剤は、ホタル石などのフッ素化合物を５質量％程度添加することにより、ＣａＯの滓化が促進されて脱燐反応が促進されることが知られているが、生成される脱燐スラグを、例えば燐酸肥料用原料として使用する場合には、この燐酸肥料用原料からフッ素が溶出し、土壌環境基準に対してフッ素溶出値が問題となる。従って、本発明においてはフッ素化合物を混合しないＣａＯ系脱燐剤を用いて脱燐処理する。また、上記試験においては処理容器として溶銑鍋形状の処理容器を用いたが、酸素ガスと粉状ＣａＯ系脱燐剤とを供給できる上吹きランスと、溶銑をガス攪拌するためのインジェクションランス或いは底吹きプラグを備えている処理容器であればどのようなものでも構わない。溶銑鍋以外では、例えば転炉型精錬炉や混銑車などを用いることができる。
【００５６】
また、本発明者らは、本発明の要件を満たす、水準２、３、５、７、１０、１１、１２で脱マンガン処理後に得られた高ＭｎXＯスラグを回収し、この高ＭｎXＯスラグを製鋼精錬工程における転炉での溶銑の脱炭精錬にリサイクルすることを検討した。
【００５７】
溶銑の脱炭精錬は転炉型処理容器で行われ、脱炭精錬後にＲＨやＬＦなどの二次精錬において成分調整を行うのが一般的である。溶鋼のマンガン調整は、二次精錬においてＦｅ−Ｍｎ合金鉄や電解Ｍｎを使用して行うが、これらは高価であり、溶製コスト低廉化のために転炉でマンガン鉱石を添加・還元する技術が知られている。本発明者らは、このマンガン鉱石の代替として高ＭｎXＯスラグが利用できないかを検討し、試験を行った結果、高ＭｎXＯスラグを、従来使用していたマンガン鉱石と何ら遜色無く、マンガン源として転炉でリサイクル使用できることを見出した。マンガン鉱石よりも更に安価な高ＭｎXＯスラグを利用することで、より溶製コストを低廉化できる。
【００５８】
また更に、本発明者らは、脱燐処理後のスラグを燐酸肥料用原料として使用する際に、脱燐処理の前に行う脱マンガン処理の肥料効果に及ぼす影響を調査するために、水準１４及び水準１５の試験を実施した。水準１４では、脱マンガン処理を実施した後に引き続き脱燐処理を実施した。水準１５は、溶銑のマンガン濃度を、脱マンガン処理を施す必要のない０．１質量％に調整し、脱マンガン処理を実施せずに、脱燐処理のみを実施した。水準１４の脱マンガン処理の条件及び結果を表４に示し、水準１４及び水準１５の脱燐処理の条件及び結果を表５に示す。
【００５９】
【表４】
0005594183.tif 000005
【００６０】
【表５】
0005594183.tif 000006
【００６１】
表４、表５に示すように、水準１４は、脱マンガン処理前の溶銑中燐濃度を１．０質量％、マンガン濃度を２．０質量％とし、脱マンガン処理を実施した後に脱燐処理を実施した。比較として行った水準１５では、処理前の溶銑中燐濃度を１．０質量％、マンガン濃度を０．１質量％とし、脱マンガン処理は実施せず脱燐処理のみを実施した。
【００６２】
これらの脱燐処理後に得られるスラグ中のＰ2Ｏ5濃度は、水準１４では２９．７質量％、水準１５では３０．０質量％であり、ほぼ同等であった。回収したこれらのスラグの肥料成分を調査し、また、これらのスラグを燐酸肥料として用いてコマツナの栽培試験を実施した。更に、これらのスラグの化合物組成をＸ線回折によって同定した。これらの結果を表６に示す。
【００６３】
【表６】
0005594183.tif 000007
【００６４】
スラグ中の肥料成分である２％クエン酸（ｐＨ２）溶解性のＰ2Ｏ5（「ク溶性燐酸」という）濃度は、水準１４では２８．７質量％、水準１５では１５．１質量％であり、燐酸含有量に対するク溶性燐酸の割合（燐酸ク溶率）は、水準１４では９７％、水準１５では５０％であった。つまり、スラグ中のＰ2Ｏ5濃度は同等であるものの、脱マンガン処理を実施した水準１４は、水準１５よりもク溶性燐酸濃度、燐酸ク溶率ともに高かった。
【００６５】
また、コマツナの栽培試験結果でも、水準１４のスラグを施用したポットの生体重は水準１５スラグを施用したポットよりも重く、水準１４では水準１５よりも燐酸肥料効果が高いスラグが得られていたことが確認された。
【００６６】
水準１４で燐酸ク溶率が優れ且つ燐酸肥料効果の高かった要因を明確にするべく、スラグを構成する主要な化合物組成をＸ線回折によって同定した結果、図２に示すように、水準１４では主要な燐含有化合物がＣａ3(ＰＯ4)2であり、一方、水準１５では主要な燐含有化合物が、図３に示すように、ＭｎＯやＦｅＯがＣａ3(ＰＯ4)2に固溶したＣａ19Ｍｎ2(ＰＯ4)14及びＣａ9Ｆｅ(ＰＯ4)7であった。水準１４では、Ｃａ19Ｍｎ2(ＰＯ4)14及びＣａ9Ｆｅ(ＰＯ4)7はほとんど同定されなかった。主要な燐含有化合物がＣａ19Ｍｎ2(ＰＯ4)14及びＣａ9Ｆｅ(ＰＯ4)7の形態では、燐酸ク溶性率が少なくなる。尚、図２は、水準１４のスラグのＸ線回折結果を示し、図３は、水準１５のスラグのＸ線回折結果を示す。
【００６７】
このように、脱燐処理の前に脱マンガン処理を実施することによって、Ｃａ3(ＰＯ4)2にＭｎＯやＦｅＯが固溶せず、脱燐処理で生成するスラグの燐含有化合物の少なくとも５０質量％以上はＣａ3(ＰＯ4)2となり、燐酸肥料としてより効果の優れるスラグが得られることを見出した。
【００６８】
本発明は、上記試験結果に基づいてなされたものであり、本発明に係る製鋼スラグからの鉄及び燐の回収方法は、転炉での溶銑の脱炭精錬において発生したスラグ及び溶銑の予備脱燐処理において発生したスラグのうちの少なくとも何れか１種の燐を含有する製鋼スラグを、炭素、珪素、アルミニウムのうちの１種以上を含有する還元剤を用いて還元処理して、燐を０．５質量％以上且つマンガンを０．５質量％以上含有する高燐高マンガン銑鉄を回収する第１の工程と、前記第１の工程の還元処理によって燐含有量が低下したスラグを製銑工程または製鋼工程でのＣａＯ源としてリサイクルする第２の工程と、前記第１の工程で回収した高燐高マンガン銑鉄を、媒溶剤としてフッ素化合物を用いることなく処理後のスラグの塩基度（質量％ＣａＯ／質量％ＳｉＯ2）が０．５以上１．０以下となるようにＣａＯ源及び酸素源を供給して、処理後の溶銑中マンガン濃度が０．４質量％以下となるまで脱マンガン処理する第３の工程と、前記第３の工程の脱マンガン処理により生成したスラグを、脱マンガン処理で使用した処理容器から排出する第４の工程と、前記第４の工程により、脱マンガン処理時に生成したスラグが処理容器から排出された後の処理容器内の溶銑に対して、脱燐反応に必要とする酸素ガス換算の全酸素源のうちの４０体積％以上の酸素ガスを上吹きランスから溶銑に吹き付けて供給するとともに、脱燐反応に必要とするＣａＯ源のうちの４０質量％以上のＣａＯ源を前記上吹きランスを通じて酸素ガスとともに溶銑に吹き付けて供給し、処理後の溶銑中燐濃度が０．１０質量％以下となるまで脱燐処理する第５の工程と、前記第５の工程により溶銑中燐濃度が０．１０質量％以下となるまで脱燐処理された溶銑を製鋼工程にリサイクルする第６の工程と、前記第５の工程の脱燐処理で生成したスラグを回収して燐酸資源原料とする第７の工程と、を有することを特徴とする。
【００６９】
上記第１の工程の還元処理によって、鉄酸化物、燐酸化物、マンガン酸化物の含有量が低下した製鋼スラグのリサイクル方法としては、［背景技術］の欄での説明のように、鉄鉱石の焼結工程におけるＣａＯ源（造滓剤）として利用し、その後、高炉での溶銑製造工程で装入原料として使用する方法以外に、高炉での溶銑製造工程でのＣａＯ系の造滓剤として直接使用する方法、または、高炉溶銑の予備脱燐処理におけるＣａＯ系脱燐剤として使用する方法、或いは、転炉での溶銑の脱炭精錬工程における造滓剤として使用する方法、更には、高炉溶銑の脱硫処理におけるＣａＯ系脱硫剤として使用する方法などが、好適な例として挙げられる。これ以外の工程であっても、製鉄所における製銑工程及び製鋼工程の生石灰を使用している工程である限り、生石灰の代替として使用可能である。
【００７０】
尚、発生する転炉スラグの全量を本発明の第１の工程の還元処理に供しても構わないが、溶銑の予備脱燐処理において転炉スラグを利用することは省資源の観点からも有効であり、従って、発生した転炉スラグの一部を溶銑の予備脱燐処理におけるＣａＯ源（ＣａＯ系脱燐剤）として使用し、この転炉スラグの残部を、第１の工程の還元処理に供することが好ましい。
【００７１】
以上説明したように、上記構成の本発明によれば、溶銑の予備脱燐処理時に発生する脱燐スラグ及び転炉での溶銑の脱炭精錬において発生する転炉スラグのうちの少なくとも何れか１種の燐を含有する製鋼スラグを製銑工程または製鋼工程へリサイクルするにあたり、先ず、前記製鋼スラグ中の鉄酸化物、燐酸化物、マンガン酸化物を、高燐高マンガン銑鉄として還元・回収し、燐含有量の低下した製鋼スラグは製銑工程または製鋼工程におけるＣａＯ源としてリサイクルし、一方、回収した高燐高マンガン銑鉄は、脱マンガン処理によってマンガン濃度を低下した後に燐濃度が０．１０質量％以下となるまで脱燐処理し、該脱燐処理後の溶銑は鉄源として製鋼工程に供給し、高燐高マンガン銑鉄の脱燐処理時に生成するスラグは、燐資源として回収するに十分な程度にまで燐酸化物が濃縮されて燐資源として有効利用できるので、溶銑の燐濃度を上昇させる或いは脱燐剤としての機能を損なうなどの弊害をもたらすことなく、燐を含有していた製鋼スラグの製銑工程または製鋼工程へのリサイクルが実現され、同時に、製鋼スラグに含有される鉄、マンガン及び燐をそれぞれ資源として有効活用することが実現される。
【００７２】
尚、予め鉄鋼製品の燐濃度レベルまで予備脱燐処理が施された溶銑の脱炭精錬時に発生する転炉スラグも、燐の含有量はゼロではなく燐を含有する。従って、この転炉スラグにも本発明を適用することは可能であるが、当該スラグは燐の含有量が低く、そのまま高炉などにリサイクルしても、燐の影響は無視することができ、本発明を適用することにより却ってコスト上昇を招く恐れがある。従って、本発明で対象とする、「燐を含有する製鋼スラグ」とは、その製鋼スラグを高炉などにリサイクルすると溶銑または溶鋼の燐濃度が上昇し、通常の操業に対してコスト上昇を発生させる濃度以上の燐を含有する製鋼スラグである。
【実施例１】
【００７３】
高炉から出銑された高炉溶銑をトピードカーで受銑し、トピードカーに収容された高炉溶銑に脱珪処理及び予備脱燐処理を施し、その後、高炉溶銑を溶銑鍋に移し替え、溶銑鍋内の高炉溶銑に機械攪拌式脱硫装置により脱硫処理を施し、この脱硫処理終了後の高炉溶銑を転炉に装入して転炉にて脱炭精錬を施し、かくして、高炉溶銑から溶鋼を溶製する製銑−製鋼工程において本発明を適用した。高炉での出銑から転炉脱炭精錬終了までの高炉溶銑及び溶鋼の化学成分の例を表７に示す。
【００７４】
【表７】
0005594183.tif 000008
【００７５】
表７に示すように、脱珪、脱燐後の高炉溶銑には０．０５０質量％の燐が含有されており、鉄鋼製品の燐濃度レベル（０．０１５質量％以下）に比較して高く、この高炉溶銑を用いた転炉脱炭精錬により発生する転炉スラグには、０．８質量％程度の燐（Ｐ2Ｏ5で１．８質量％程度）が含有される。この転炉スラグを鉄鉱石の焼結工程でのＣａＯ源として使用すると、高炉溶銑の燐の濃化が発生する。そこで、この転炉スラグに本発明を適用する試験を実施した。
【００７６】
２００トンの転炉スラグと還元剤としてのコークスとを、加熱バーナーを備えたロータリーキルンに装入し、バーナーによって転炉スラグとコークスとを加熱して転炉スラグの還元処理を実施した。投入コークスの量は１００ｋｇ／ｔ−スラグとし、ロータリーキルンの運転温度は１４５０〜１５５０℃に調整した。還元処理後に回収した高燐高マンガン銑鉄は４３トンであり、その成分は、Ｃ＝４質量％、Ｐ＝３．４質量％、Ｍｎ＝６．５質量％であった。一方、還元後に１５０トンのスラグが回収された。還元処理前と還元処理後のスラグ組成を表８に示す。
【００７７】
【表８】
0005594183.tif 000009
【００７８】
還元処理後のスラグを鉄鉱石の焼結工程において造滓剤用のＣａＯ源として使用し、製造した焼結鉱を鉄源として高炉に装入し、高炉溶銑を製造した。溶製された高炉溶銑の燐濃度は０．１質量％程度で、製鋼スラグのリサイクルによる燐濃度の上昇は無かった。
【実施例２】
【００７９】
１００トンの転炉スラグと、１００トンの予備脱燐スラグと、還元剤としてのコークスとを、加熱バーナーを備えたロータリーキルンに装入し、バーナーによって転炉スラグと予備脱燐スラグとコークスとを加熱してスラグの還元処理を実施した。投入コークスの量は１００ｋｇ／ｔ−スラグとし、ロータリーキルンの運転温度は１３００〜１４５０℃に調整した。還元処理後に回収した高燐高マンガン銑鉄は４９トンであり、その成分は、Ｃ＝４質量％、Ｐ＝４．０質量％、Ｍｎ＝７．６質量％であった。一方、還元後に１４５トンのスラグが回収された。還元処理前と還元処理後のスラグ組成を表９に示す。
【００８０】
【表９】
0005594183.tif 000010
【００８１】
実施例１と同様に、還元処理後のスラグを鉄鉱石の焼結工程において造滓剤用のＣａＯ源として使用し、高炉溶銑を製造した。溶製された高炉溶銑の燐濃度は０．１質量％程度で、何ら問題が無かった。
【００８２】
実施例１及び実施例２に対して、上記製鋼工程において発生する転炉スラグをそのまま焼結鉱のＣａＯ源としてリサイクルした場合には、高炉から出銑される溶銑の燐濃度が高くなり、その後の製鋼工程におけるＣａＯ系の造滓剤や酸素源の原単位が増加し、発生スラグ量が１．５倍になるとともに、生産性が２０％低下した。
【実施例３】
【００８３】
実施例１及び実施例２で得られた高燐高マンガン銑鉄を、溶銑鍋においてそれぞれ１５０トンの高炉溶銑と混合した。混合後の溶銑に対し、脱マンガン処理後のスラグの塩基度（質量％ＣａＯ／質量％ＳｉＯ2）が０．５以上１．０以下となるように調整してＣａＯ源（生石灰）及び酸素源を供給し、脱マンガン処理を行った。脱マンガン処理後、脱マンガン処理で生成した高ＭｎXＯスラグを溶銑鍋から排出した後、溶銑鍋内の溶銑に脱燐処理を実施した。脱燐処理では、脱燐反応に必要とする酸素ガス換算の全酸素源のうちの４０体積％以上の酸素ガスを上吹きランスから溶銑に吹き付けて供給するとともに、脱燐反応に必要とするＣａＯ源（ＣａＯ系脱燐剤）のうちの４０質量％以上（純ＣａＯ換算）を上吹きランスを通じて酸素ガスとともに溶銑に吹き付けて供給した。溶銑成分の変化を表１０に、脱マンガン処理後と脱燐処理後に得られたスラグ組成を表１１にそれぞれ示す。
【００８４】
【表１０】
0005594183.tif 000011
【００８５】
【表１１】
0005594183.tif 000012
【００８６】
脱燐処理後の溶銑中燐濃度は０．１０質量％以下となり、この溶銑をその後、問題無く製鋼工程で使用することができた。また、脱マンガン処理後に得られた高ＭｎXＯスラグを転炉での溶銑の脱炭精錬においてマンガン鉱石代替として利用し、低コストで脱炭精錬後の溶鋼中マンガン濃度を高めることができた。更に、脱燐処理後のスラグも高Ｐ2Ｏ5低ＭｎXＯとすることができ、回収した脱燐処理後のスラグは燐酸肥料として利用することが可能であった。
【符号の説明】
【００８７】
１  脱燐処理設備
２  溶銑
３  ＣａＯ系脱燐剤または酸化鉄若しくはこれらの混合物
４  ＣａＯ系脱燐剤
５  溶銑鍋
６  台車
７  上吹きランス
８  インジェクションランス
９  貯蔵タンク
１０  貯蔵タンク
１１  ホッパー
１２  原料搬送装置
１３  シュート
１４  生成スラグ
【図１】
0005594183.tif 000013
【図２】
0005594183.tif 000014
【図３】
0005594183.tif 000015